(57)【要約】  本明細書は、有機電子素子の寿命、効率、電気化学的安定性および熱的安定性を向上させることができる新規な化合物が有機物層に含まれている有機電子素子に関するものである。
2016511756.tif 000002
【特許請求の範囲】
【請求項１】
下記の化学式１で表されることを特徴とする、化合物。
【化１】
2016511756.tif 000042
前記化学式１において、
Ｘ１〜Ｘ５およびＹ１〜Ｙ５は、それぞれ独立に、Ｃ−Ｃｙ、Ｎ−Ｃｙ、ＣＲまたはＮであり、
Ｘ６およびＹ６は、それぞれ独立に、ＣまたはＮであり、
Ｘ１〜Ｘ６のうちの少なくとも１つは、Ｎであり、Ｘ１〜Ｘ５のうちの少なくとも１つは、Ｃ−ＣｙまたはＮ−Ｃｙであり、
Ｙ１〜Ｙ６のうちの少なくとも１つは、Ｎであり、Ｙ１〜Ｙ５のうちの少なくとも１つは、Ｃ−ＣｙまたはＮ−Ｃｙであり、
Ｘ６がＮの時、Ｘ１〜Ｘ５のうちの少なくとも１つは、Ｃ−ＣｙまたはＣＲであり、
Ｙ６がＮの時、Ｙ１〜Ｙ５のうちの少なくとも１つは、Ｃ−ＣｙまたはＣＲであり、
Ｃｙは、ＯおよびＳ原子のうちの１個以上を含む置換もしくは非置換のヘテロ環基であり、
Ｒは、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；または置換もしくは非置換のフルオレニル基であり、
ｎおよびｍは、それぞれ独立に、１〜５の整数であり、
ｎ＋ｍは、２〜６であり、
Ｌは、置換もしくは非置換のｎ＋ｍ価のアリール基である。
【請求項２】
前記Ｃｙは、置換もしくは非置換のチオフェン基；置換もしくは非置換のフラン基；置換もしくは非置換のベンゾチオフェン基；置換もしくは非置換のベンゾフラン基；置換もしくは非置換のジベンゾチオフェン基；または置換もしくは非置換のジベンゾフラン基であることを特徴とする、請求項１に記載の化合物。
【請求項３】
前記化学式１の
【化２】
2016511756.tif 000043
は、それぞれ独立に、下記の化学式のうちのいずれか１つで表されることを特徴とする、請求項１に記載の化合物。
【化３】
2016511756.tif 000044
前記Ｃｙは、化学式１で定義された通りである。
【請求項４】
前記Ｘ１〜Ｘ６のうちの１つまたは２つは、ＮまたはＮ−Ｃｙであることを特徴とする、請求項１に記載の化合物。
【請求項５】
前記Ｙ１〜Ｙ６のうちの１つまたは２つは、ＮまたはＮ−Ｃｙであることを特徴とする、請求項１に記載の化合物。
【請求項６】
前記Ｌは、置換もしくは非置換のｎ＋ｍ価のフェニル基；置換もしくは非置換のｎ＋ｍ価のビフェニル基；置換もしくは非置換のｎ＋ｍ価のターフェニル基；置換もしくは非置換のｎ＋ｍ価のスチルベン基；置換もしくは非置換のｎ＋ｍ価のナフチル基；置換もしくは非置換のｎ＋ｍ価のアントラセニル基；置換もしくは非置換のｎ＋ｍ価のフェナントレン基；置換もしくは非置換のｎ＋ｍ価のピレニル基；置換もしくは非置換のｎ＋ｍ価のペリレニル基；置換もしくは非置換のｎ＋ｍ価のクリセニル基；または置換もしくは非置換のｎ＋ｍ価のフルオレン基であることを特徴とする、請求項１に記載の化合物。
【請求項７】
前記Ｌは、下記の化学式のうちのいずれか１つで表されることを特徴とする、請求項１に記載の化合物。
【化４】
2016511756.tif 000045
前記ｏは、０〜４の整数であり、
前記Ｒ１、Ｒ２およびＲ３は、それぞれ独立に、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；置換もしくは非置換のヘテロ環基；または置換もしくは非置換のフルオレニル基であり、
前記Ｒ１〜Ｒ３は、互いに隣接する基と脂肪族またはヘテロの縮合環を形成することができる。
【請求項８】
前記ｎおよびｍは、１であることを特徴とする、請求項１に記載の化合物。
【請求項９】
前記化学式１で表される化合物は、下記の化学式のうちのいずれか１つで表されることを特徴とする、請求項１に記載の化合物。
【化５】
2016511756.tif 000046
【化６】
2016511756.tif 000047
【化７】
2016511756.tif 000048
【化８】
2016511756.tif 000049
【化９】
2016511756.tif 000050
【化１０】
2016511756.tif 000051
【化１１】
2016511756.tif 000052
【化１２】
2016511756.tif 000053
【化１３】
2016511756.tif 000054
【化１４】
2016511756.tif 000055
【化１５】
2016511756.tif 000056
【化１６】
2016511756.tif 000057
【請求項１０】
第１電極、第２電極、および前記第１電極と第２電極との間に配置された１層以上の有機物層を含む有機電子素子であって、前記有機物層のうちの１層以上は、請求項１〜９のいずれか１項に記載の化合物を含むことを特徴とする、有機電子素子。
【請求項１１】
前記有機物層は、電子遮断層、電子注入層および電子輸送層のうちの少なくとも１層を含み、前記電子遮断層、電子注入層および電子輸送層のうちの少なくとも１層が前記化合物を含むことを特徴とする、請求項１０に記載の有機電子素子。
【請求項１２】
前記電子輸送層が前記化合物を含むことを特徴とする、請求項１１に記載の有機電子素子。
【請求項１３】
前記有機物層は、発光層を含み、前記発光層が前記化合物を含むことを特徴とする、請求項１０に記載の有機電子素子。
【発明の詳細な説明】
【技術分野】
【０００１】
本明細書は、２０１３年２月６日付で韓国特許庁に提出された韓国特許出願第１０−２０１３−００１３２１１号の出願日の利益を主張し、その内容のすべては本明細書に組み込まれる。
【０００２】
本明細書は、有機電子素子の寿命、効率、電気化学的安定性および熱的安定性を向上させることができる新規な化合物が有機物層に含まれている有機電子素子に関するものである。
【背景技術】
【０００３】
有機電子素子とは、正孔および／または電子を用いた電極と有機物との間における電荷交流を必要とする素子を意味する。有機電子素子は、動作原理によって、下記のように大別して２つに分けられる。第一は、外部の光源から素子に流入した光子によって有機物層でエキシトン（ｅｘｉｔｏｎ）が形成され、このエキシトンが電子と正孔に分離され、これら電子および正孔がそれぞれ異なる電極に伝達されて電流源（電圧源）として使用される形態の電気素子である。第二は、２個以上の電極に電圧または電流を加えて電極と界面をなす有機物半導体に正孔および／または電子を注入し、注入された電子と正孔によって動作する形態の電子素子である。
【０００４】
有機電子素子の例としては、有機電子素子、有機太陽電池、有機感光体（ＯＰＣ）、有機トランジスタなどがあり、これらはすべて素子の駆動のために正孔の注入または輸送物質、電子の注入または輸送物質、または発光物質を必要とする。以下では、主に有機発光素子について具体的に説明するが、前記有機電子素子では、正孔の注入または輸送物質、電子の注入または輸送物質、または発光物質が類似する原理で作用する。
【０００５】
一般的に、有機発光現象とは、有機物質を用いて電気エネルギーを光エネルギーに転換させる現象をいう。有機発光現象を利用する有機電子素子は、通常、陽極と陰極、およびこれらの間に有機物層を含む構造を有する。ここで、有機物層は、有機電子素子の効率および安定性を高めるために、それぞれ異なる物質で構成された多層の構造からなる場合が多く、例えば、正孔注入層、正孔輸送層、発光層、電子輸送層、電子注入層などからなるとよい。このような有機電子素子の構造において、２つの電極の間に電圧をかけると、陽極からは正孔が、陰極からは電子が有機物層に注入され、注入された正孔と電子が会った時、エキシトン（ｅｘｃｉｔｏｎ）が形成され、このエキシトンが再び基底状態に落ちる時に光を発する。このような有機電子素子は、自発光、高輝度、高効率、低い駆動電圧、広い視野角、高いコントラスト、高速応答性などの特性を有することが知られている。
【０００６】
有機電子素子において、有機物層として使用される物質は、機能によって、発光物質と電荷輸送物質、例えば、正孔注入物質、正孔輸送物質、電子輸送物質、電子注入物質などに分類できる。また、発光物質は、発光色によって、青色、緑色、赤色発光物質と、より良い天然色を具現するために必要な黄色および橙色発光物質に区分できる。一方、発光物質として１つの物質だけを使用する場合、分子間相互作用によって最大発光波長が長波長に移動し、色純度が低下したり、発光減衰効果によって素子の効率が減少する問題が発生するため、色純度の増加とエネルギー転移による発光効率を増加させるために、発光物質としてホスト／ドーパント系を使用することができる。
【０００７】
有機電子素子が前述の優れた特徴を十分に発揮するためには、素子内の有機物層をなす物質、例えば、正孔注入物質、正孔輸送物質、発光物質、電子輸送物質、電子注入物質などが安定かつ効率的な材料によって裏付けられることが先行されなければならないが、安定かつ効率的な有機電子素子用有機物層材料の開発がまだ十分になされていない。したがって、新たな材料の開発が要求され続けており、このような材料の開発の必要性は前述した他の有機電子素子においても同様である。
【発明の概要】
【発明が解決しようとする課題】
【０００８】
そこで、本発明者らは、有機電子素子で使用可能な物質に要求される条件、例えば、寿命、効率、電気化学的安定性および熱的安定性などを満足させることができ、置換基によって有機電子素子で要求される多様な役割を果たすことができる化学構造を有する化合物を含む有機電子素子を提供することを目的とする。
【課題を解決するための手段】
【０００９】
本明細書は、下記の化学式１で表される化合物を提供する。
【化１】
2016511756.tif 000003
【００１０】
前記化学式１において、
Ｘ１〜Ｘ５およびＹ１〜Ｙ５は、それぞれ独立に、Ｃ−Ｃｙ、Ｎ−Ｃｙ、ＣＲまたはＮであり、
Ｘ６およびＹ６は、それぞれ独立に、ＣまたはＮであり、
Ｘ１〜Ｘ６のうちの少なくとも１つは、Ｎであり、Ｘ１〜Ｘ５のうちの少なくとも１つは、Ｃ−ＣｙまたはＮ−Ｃｙであり、
Ｙ１〜Ｙ６のうちの少なくとも１つは、Ｎであり、Ｙ１〜Ｙ５のうちの少なくとも１つは、Ｃ−ＣｙまたはＮ−Ｃｙであり、
Ｘ６がＮの時、Ｘ１〜Ｘ５のうちの少なくとも１つは、Ｃ−ＣｙまたはＣＲであり、
Ｙ６がＮの時、Ｙ１〜Ｙ５のうちの少なくとも１つは、Ｃ−ＣｙまたはＣＲであり、
Ｃｙは、ＯおよびＳ原子のうちの１個以上を含む置換もしくは非置換のヘテロ環基であり、
Ｒは、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；または置換もしくは非置換のフルオレニル基であり、
ｎおよびｍは、それぞれ独立に、１〜５の整数であり、
ｎ＋ｍは、２〜６であり、
Ｌは、置換もしくは非置換のｎ＋ｍ価のアリール基である。
【００１１】
また、本明細書は、第１電極、第２電極、および前記第１電極と第２電極との間に配置された１層以上の有機物層を含む有機電子素子であって、前記有機物層のうちの１層以上は、前記化合物を含むことを特徴とする、有機電子素子を提供する。
【発明の効果】
【００１２】
本明細書の一実施形態にかかる有機電子素子は、寿命特性が向上するという利点がある。
【００１３】
本明細書の一実施形態にかかる有機電子素子は、光効率が向上するという利点がある。
【００１４】
本明細書の一実施形態にかかる有機電子素子は、低い駆動電圧を有するという利点がある。
【００１５】
本明細書の一実施形態にかかる有機電子素子は、電気化学的安定性および熱的安定性が向上するという利点がある。
【図面の簡単な説明】
【００１６】
【図１】基板１、陽極２、発光層３、陰極４からなる有機電子素子の例を示したものである。
【図２】基板１、陽極２、正孔注入層５、正孔輸送層６、発光層７、電子輸送層８および陰極４からなる有機電子素子の例を示したものである。
【図３】製造例１で合成した構造式２９の化合物に対するＮＭＲグラフである。
【図４】製造例２で合成した構造式３０の化合物に対するＮＭＲグラフである。
【図５】製造例３で合成した構造式３１の化合物に対するＮＭＲグラフである。
【図６】製造例４で合成した構造式３２の化合物に対するＮＭＲグラフである。
【発明を実施するための形態】
【００１７】
以下、本明細書をより詳細に説明する。
【００１８】
本明細書は、ヘテロ環化合物を提供する。
【００１９】
前記ヘテロ環化合物は、下記の化学式１で表されるとよい。
【化２】
2016511756.tif 000004
【００２０】
前記化学式１において、
Ｘ１〜Ｘ５およびＹ１〜Ｙ５は、それぞれ独立に、Ｃ−Ｃｙ、Ｎ−Ｃｙ、ＣＲまたはＮであり、
Ｘ６およびＹ６は、それぞれ独立に、ＣまたはＮであり、
Ｘ１〜Ｘ６のうちの少なくとも１つは、Ｎであり、Ｘ１〜Ｘ５のうちの少なくとも１つは、Ｃ−ＣｙまたはＮ−Ｃｙであり、
Ｙ１〜Ｙ６のうちの少なくとも１つは、Ｎであり、Ｙ１〜Ｙ５のうちの少なくとも１つは、Ｃ−ＣｙまたはＮ−Ｃｙであり、
Ｘ６がＮの時、Ｘ１〜Ｘ５のうちの少なくとも１つは、Ｃ−ＣｙまたはＣＲであり、
Ｙ６がＮの時、Ｙ１〜Ｙ５のうちの少なくとも１つは、Ｃ−ＣｙまたはＣＲであり、
Ｃｙは、ＯおよびＳ原子のうちの１個以上を含む置換もしくは非置換のヘテロ環基であり、
Ｒは、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；または置換もしくは非置換のフルオレニル基であり、
ｎおよびｍは、それぞれ独立に、１〜５の整数であり、
ｎ＋ｍは、２〜６であり、
Ｌは、置換もしくは非置換のｎ＋ｍ価のアリール基である。
【００２１】
前記化学式１において、Ｃｙは、置換もしくは非置換のチオフェン基；置換もしくは非置換のフラン基；置換もしくは非置換のベンゾチオフェン基；置換もしくは非置換のベンゾフラン基；置換もしくは非置換のジベンゾチオフェン基；または置換もしくは非置換のジベンゾフラン基であり得る。
【００２２】
前記化学式１において、Ｃｙは、置換もしくは非置換のジベンゾチオフェン基；または置換もしくは非置換のジベンゾフラン基であり得る。
【００２３】
具体的には、Ｃｙは、下記の化学式で表されるとよい。
【化３】
2016511756.tif 000005
【００２４】
ここで、Ｘは、ＯまたはＳであり、
ｐは、０〜７の整数であり、
Ｚは、互いに同一または異なり、それぞれ独立に、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；または置換もしくは非置換のフルオレニル基である。
【００２５】
前記化学式１において、Ｃｙは、下記の化学式のうちのいずれか１つで表されるとよい。
【化４】
2016511756.tif 000006
【００２６】
ここで、Ｘは、ＯまたはＳであり、
ｐは、０〜７の整数であり、
Ｚは、互いに同一または異なり、それぞれ独立に、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；または置換もしくは非置換のフルオレニル基である。
【００２７】
前記化学式１において、
【化５】
2016511756.tif 000007
は、それぞれ独立に、下記の化学式のうちのいずれか１つで表されるとよい。
【化６】
2016511756.tif 000008
【００２８】
ここで、前記Ｃｙは、化学式１で定義された通りである。
【００２９】
前記化学式１において、前記Ｘ１〜Ｘ６のうちの１つまたは２つは、ＮまたはＮ−Ｃｙであり得る。この場合、
【化７】
2016511756.tif 000009
は、下記の化学式のうちのいずれか１つで表されるとよい。
【化８】
2016511756.tif 000010
【００３０】
ここで、前記Ｃｙは、化学式１で定義された通りである。
【００３１】
前記化学式１において、前記Ｙ１〜Ｙ６のうちの１つまたは２つは、ＮまたはＮ−Ｃｙであり得る。この場合、
【化９】
2016511756.tif 000011
は、下記の化学式のうちのいずれか１つで表されるとよい。
【化１０】
2016511756.tif 000012
前記化学式１において、
【化１１】
2016511756.tif 000013
は、互いに同一であってもよい。
【００３２】
前記化学式１において、
【化１２】
2016511756.tif 000014
は、互いに対称であってもよい。具体的には、Ｌを中心として点対称または線対称であってもよい。
【００３３】
前記化学式１において、前記Ｌは、置換もしくは非置換のｎ＋ｍ価のフェニル基；置換もしくは非置換のｎ＋ｍ価のビフェニル基；置換もしくは非置換のｎ＋ｍ価のターフェニル基；置換もしくは非置換のｎ＋ｍ価のスチルベン基；置換もしくは非置換のｎ＋ｍ価のナフチル基；置換もしくは非置換のｎ＋ｍ価のアントラセニル基；置換もしくは非置換のｎ＋ｍ価のフェナントレン基；置換もしくは非置換のｎ＋ｍ価のピレニル基；置換もしくは非置換のｎ＋ｍ価のペリレニル基；置換もしくは非置換のｎ＋ｍ価のクリセニル基；または置換もしくは非置換のｎ＋ｍ価のフルオレン基であり得る。
【００３４】
前記化学式１において、前記Ｌは、置換もしくはｎ＋ｍ価のフェニル基；置換もしくは非置換のｎ＋ｍ価のナフチル基；または置換もしくは非置換のｎ＋ｍ価のフルオレン基であり得る。
【００３５】
本明細書において、ｎ＋ｍは２〜６であるので、ｎ＋ｍ価の置換基は、２価の置換基、３価の置換基、４価の置換基、５価の置換基または６価の置換基を意味する。
【００３６】
前記化学式１において、前記Ｌは、下記の化学式のうちのいずれか１つで表されるとよい。
【化１３】
2016511756.tif 000015
【００３７】
ここで、ｏは、０〜４の整数であり、
Ｒ１は、互いに同一でも異なっていてもよく、それぞれ独立に、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；置換もしくは非置換のヘテロ環基；または置換もしくは非置換のフルオレニル基であり、
Ｒ２およびＲ３は、それぞれ独立に、水素；重水素；ハロゲン基；ニトリル基；ニトロ基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；置換もしくは非置換のヘテロ環基；または置換もしくは非置換のフルオレニル基であり、
前記Ｒ１〜Ｒ３は、互いに隣接する基と脂肪族またはヘテロの縮合環を形成することができる。
前記化学式１において、前記ｎおよびｍは、１であり得る。
前記化学式１において、Ｃｙは、置換もしくは非置換のジベンゾチオフェン基；または置換もしくは非置換のジベンゾフラン基であり、
Ｘ１〜Ｘ６のうちの１つまたは２つは、ＮまたはＮ−Ｃｙであり、Ｙ１〜Ｙ６のうちの１つまたは２つは、ＮまたはＮ−Ｃｙである。
前記化学式１において、Ｃｙは、置換もしくは非置換のジベンゾチオフェン基；または置換もしくは非置換のジベンゾフラン基であり、
Ｘ１〜Ｘ６のうちの１つまたは２つは、ＮまたはＮ−Ｃｙであり、Ｙ１〜Ｙ６のうちの１つまたは２つは、ＮまたはＮ−Ｃｙであり、
前記Ｌは、置換もしくは置換もしくはｎ＋ｍ価のフェニル基；置換もしくは非置換のｎ＋ｍ価のナフチル基；または置換もしくは非置換のｎ＋ｍ価のフルオレン基である。
【００３８】
前記化学式１において、Ｃｙは、置換もしくは非置換のジベンゾチオフェン基；または置換もしくは非置換のジベンゾフラン基であり、
Ｘ１〜Ｘ６のうちの１つまたは２つは、ＮまたはＮ−Ｃｙであり、Ｙ１〜Ｙ６のうちの１つまたは２つは、ＮまたはＮ−Ｃｙであり、
前記Ｌは、置換もしくは非置換のフェニレン基；置換もしくは非置換の２価のナフチル基；または置換もしくは非置換の２価のフルオレン基であり、
ｎおよびｍは、１である。
【００３９】
以下、本明細書にかかる化合物において、前記化学式１の置換基をより具体的に説明する。
本明細書において、「置換もしくは非置換の」との用語は、重水素、ハロゲン基、アルキル基、アルケニル基、アミン基、アルコキシ基、シリル基、アリールアルケニル基、アリール基、ヘテロ環基、カルバゾール基、アリールアミン基、ヘテロアリールアミン基、アリール基で置換もしくは非置換のフルオレニル基、およびニトリル基からなる群より選択された１個以上の置換基で置換されたか、もしくはいずれの置換基も有さず、「Ｈ」であることを意味する。
【００４０】
本明細書において、前記ハロゲン基としては、フッ素、塩素、臭素、ヨウ素などが挙げられるが、これらにのみ限定されるものではない。
【００４１】
本明細書において、前記アルキル基は、直鎖もしくは分枝鎖であり得、炭素数は特に限定されないが、１〜１２であることが好ましい。具体例としては、メチル基、エチル基、プロピル基、イソプロピル基、ブチル基、ｔ−ブチル基、ペンチル基、ヘキシル基、ヘプチル基などがあるが、これらにのみ限定されるものではない。
【００４２】
本明細書において、前記アルケニル基は、直鎖もしくは分枝鎖であり得、炭素数は特に限定されないが、２〜１２であることが好ましい。具体例としては、ブテニル基；ペンテニル基；またはスチルベニル基（ｓｔｙｌｂｅｎｙｌ）、スチレニル基（ｓｔｙｒｅｎｙｌ）などの、アリール基の連結されたアルケニル基があるが、これらにのみ限定されるものではない。
【００４３】
本明細書において、前記アルコキシ基は、炭素数１〜１２であることが好ましく、より具体的には、メトキシ、エトキシ、イソプロピルオキシなどが挙げられるが、これらにのみ限定されるものではない。
【００４４】
本明細書において、前記アリール基またはアリーレン基は、単環式または多環式であり得、炭素数は特に限定されないが、６〜４０であることが好ましい。単環式アリール基の例としては、フェニル基、ビフェニル基、ターフェニル基、スチルベンなどが挙げられ、多環式アリール基の例としては、ナフチル基、アントラセニル基、フェナントレン基、ピレニル基、ペリレニル基、クリセニル基、フルオレン基などが挙げられるが、これらにのみ限定されるものではない。
【００４５】
また、単環式アリーレン基の例としては、フェニレン基、ビフェニレン基、ターフェニレン基、２価のスチルベンなどが挙げられ、多環式アリーレン基の例としては、２価のナフチル基、２価のアントラセニル基、２価のフェナントレン基、２価のピレニル基、２価のペリレニル基、２価のクリセニル基、２価のフルオレン基などが挙げられるが、これらにのみ限定されるものではない。
【００４６】
本明細書において、フルオレニル基は、２個の環有機化合物が１個の原子を介して連結された構造であって、例としては、
【化１４】
2016511756.tif 000016
などがある。
【００４７】
本明細書において、フルオレニル基は、開かれたフルオレニル基の構造を含み、ここで、開かれたフルオレニル基は、２個の環化合物が１個の原子を介して連結された構造において一方の環化合物が連結の切れた状態の構造であって、例としては、
【化１５】
2016511756.tif 000017
などがある。
【００４８】
本明細書において、アミン基の炭素数は特に限定されないが、１〜３０であることが好ましい。アミン基の具体例としては、メチルアミン基、ジメチルアミン基、エチルアミン基、ジエチルアミン基、フェニルアミン基、ナフチルアミン基、ビフェニルアミン基、アントラセニルアミン基、９−メチル−アントラセニルアミン基、フェニルナフチルアミン基、ジトリルアミン基、フェニルトリルアミン基、トリフェニルアミン基などがあるが、これらにのみ限定されるものではない。
【００４９】
本明細書において、アリールアミン基の例としては、置換もしくは非置換の単環式のジアリールアミン基、置換もしくは非置換の多環式のジアリールアミン基、または置換もしくは非置換の単環式および多環式のジアリールアミン基を意味する。
【００５０】
本明細書において、ヘテロ環基は、異種原子としてＯ、ＮおよびＳのうちのいずれか１つ以上を含むヘテロ環基であって、炭素数は特に限定されないが、炭素数２〜６０であることが好ましい。
【００５１】
本明細書において、ヘテロ環基は、ヘテロアリール基であり得る。ヘテロアリール基の例としては、チオフェン基、フラン基、ピロール基、イミダゾール基、チアゾール基、オキサゾール基、オキサジアゾール基、トリアゾール基、ピリジル基、ビピリジル基、トリアジン基、アクリジル基、ピリダジン基、キノリニル基、イソキノリン基、インドール基、カルバゾール基、ベンズオキサゾール基、ベンズイミダゾール基、ベンズチアゾール基、ベンズカルバゾール基、ベンズチオフェン基、ジベンゾチオフェン基、ベンズフラニル基、およびジベンゾフラニル基などがあるが、これらにのみ限定されるものではない。
【００５２】
例えば、前記ヘテロアリール基は、下記の構造式のような化合物が好ましいが、これらにのみ限定されるものではない。
【００５３】
【化１６】
2016511756.tif 000018
【００５４】
本明細書の一実施形態において、前記化学式１で表される化合物は、下記の化学式のうちのいずれか１つで表されるとよいが、これらに限定されるものではない。
【化１７】
2016511756.tif 000019
【化１８】
2016511756.tif 000020
【化１９】
2016511756.tif 000021
【化２０】
2016511756.tif 000022
【化２１】
2016511756.tif 000023
【化２２】
2016511756.tif 000024
【化２３】
2016511756.tif 000025
【化２４】
2016511756.tif 000026
【化２５】
2016511756.tif 000027
【化２６】
2016511756.tif 000028
【化２７】
2016511756.tif 000029
【化２８】
2016511756.tif 000030
【００５５】
本明細書にかかる新規な化合物は、熱的安定性に優れるという利点がある。これにより、有機電子素子内において、電荷の移動によって発生するジュール熱（ｊｏｕｌｅ  ｈｅａｔｉｎｇ）に対して安定した効果がある。
【００５６】
本明細書にかかる新規な化合物は、深いＨＯＭＯ準位を有するという利点がある。
【００５７】
本明細書にかかる新規な化合物は、高い三重項（ｔｒｉｐｌｅｔ）状態を有するという利点がある。
【００５８】
本明細書にかかる新規な化合物は、正孔安定性を有するという利点がある。
【００５９】
本明細書にかかる新規な化合物は、発光素子を含めた有機電子素子で純粋に使用したり、不純物を混ぜて使用が可能である。
【００６０】
本明細書にかかる新規な化合物は、有機電子素子において、正孔注入および／または正孔輸送物質としての適切なエネルギー準位を有することができる。本明細書では、前記化合物中の置換基によって適切なエネルギー準位を有する化合物を選択して有機電子素子に使用することにより、駆動電圧が低く、光効率が高い素子を実現することができる。
【００６１】
また、前記コア構造に多様な置換基を導入することにより、エネルギーバンドギャップの微細な調節を可能にし、一方で、有機物の間における界面での特性を向上させ、物質の用途を多様化することができる。
【００６２】
一方、前記化学式１で表される化合物は、ガラス転移温度（Ｔｇ）が高く、熱的安定性に優れている。このような熱的安定性の増加は、素子に駆動安定性を提供する重要な要因となる。
【００６３】
本明細書にかかる有機電子素子は、光効率が向上し、高い熱的安定性によって素子の寿命特性を向上させるという利点がある。
【００６４】
また、本明細書にかかる有機電子素子は、第１電極、第２電極、および前記第１電極と第２電極との間に配置された１層以上の有機物層を含む有機電子素子であって、前記有機物層のうちの１層以上は、前記化学式１で表される化合物を含むことを特徴とする。
【００６５】
有機電子素子の例としては、有機発光素子、有機太陽電池、有機感光体（ＯＰＣ）、有機トランジスタなどがあるが、これらにのみ限定されない。
【００６６】
本明細書の有機電子素子は、前述した化学式１で表される化合物を用いて１層以上の有機物層を形成することを除いては、通常の有機電子素子の製造方法および材料によって製造できる。
【００６７】
例えば、本明細書にかかる有機電子素子は、スパッタリング（ｓｐｕｔｔｅｒｉｎｇ）や電子ビーム蒸発（ｅ−ｂｅａｍ  ｅｖａｐｏｒａｔｉｏｎ）のようなＰＶＤ（ｐｈｙｓｉｃａｌ  ｖａｐｏｒ  ｄｅｐｏｓｉｔｉｏｎ）方法を利用して、基板上に金属または伝導性を有する金属酸化物またはこれらの合金を蒸着させて陽極を形成し、その上に正孔注入層、正孔輸送層、発光層および電子輸送層を含む有機物層を形成した後、その上に陰極として使用可能な物質を蒸着させることによって製造できる。このような方法のほか、基板上に、陰極物質から有機物層、陽極物質を順に蒸着させて有機電子素子を作ることもできる。
【００６８】
また、前記有機物層は、多様な高分子素材を用いて、蒸着法でない溶媒工程（ｓｏｌｖｅｎｔ  ｐｒｏｃｅｓｓ）、例えば、スピンコーティング、ディップコーティング、ドクターブレーディング、スクリーンプリンティング、インクジェットプリンティングまたは熱転写法などの方法によってより少数の層に製造することができる。
【００６９】
本明細書の有機電子素子の有機物層は、単層構造からなってもよいが、２層以上の有機物層が積層された多層構造からなってもよい。例えば、本明細書の有機電子素子は、有機物層として、正孔注入層、正孔輸送層、発光層、電子輸送層、電子注入層などを含む構造を有することができる。しかし、有機電子素子の構造はこれに限定されず、より少数の有機物層を含むことができる。
【００７０】
したがって、本明細書の有機電子素子において、前記有機物層は、正孔注入層、正孔輸送層、および正孔注入および正孔輸送を同時に行う層のうちの１層以上を含むことができ、前記層のうちの１層以上が前記化学式１で表される化合物を含むことができる。
【００７１】
また、前記有機物層は、発光層を含むことができ、前記発光層が前記化学式１で表される化合物を含むことができる。
【００７２】
さらに、前記有機物層は、電子遮断層、電子輸送層、電子注入層、および電子輸送および電子注入を同時に行う層のうちの１層以上を含むことができ、前記層のうちの１層以上が前記化学式１で表される化合物を含むことができる。
【００７３】
また、本明細書の化合物は、有機電子素子において、有機物層物質、特に、正孔注入層物質、正孔輸送層物質、発光層物質、電子輸送層物質などとして使用できる。
【００７４】
前記陽極物質としては、通常、有機物層への正孔注入が円滑となるように、仕事関数の大きい物質が好ましい。本明細書で使用可能な陽極物質の具体例としては、バナジウム、クロム、銅、亜鉛、金のような金属またはこれらの合金；亜鉛酸化物、インジウム酸化物、インジウムスズ酸化物（ＩＴＯ）、インジウム亜鉛酸化物（ＩＺＯ）のような金属酸化物；ＺｎＯ：ＡｌまたはＳｎＯ２：Ｓｂのような金属と酸化物との組み合わせ；ポリ［３，４−（エチレン−１，２−ジオキシ）チオフェン］（ＰＥＤＴ）、ポリピロールおよびポリアニリンのような伝導性高分子などがあるが、これらにのみ限定されるものではない。
【００７５】
前記陰極物質としては、通常、有機物層への電子注入が容易となるように、仕事関数の小さい物質であることが好ましい。陰極物質の具体例としては、マグネシウム、カルシウム、ナトリウム、カリウム、チタン、インジウム、イットリウム、リチウム、ガドリニウム、アルミニウム、銀、スズおよび鉛のような金属またはこれらの合金；ＬｉＦ／ＡｌまたはＬｉＯ２／Ａｌのような多層構造の物質などがあるが、これらにのみ限定されるものではない。
【００７６】
前記正孔注入物質としては、低い電圧で陽極から正孔がきちんと注入できる物質であって、正孔注入物質のＨＯＭＯ（ｈｉｇｈｅｓｔ  ｏｃｃｕｐｉｅｄ  ｍｏｌｅｃｕｌａｒ  ｏｒｂｉｔａｌ）が、陽極物質の仕事関数と周辺有機物層のＨＯＭＯとの間であることが好ましい。正孔注入物質の具体例としては、金属ポルフィリン（ｐｏｒｐｈｙｒｉｎｅ）、オリゴチオフェン、アリールアミン系の有機物、ヘキサニトリルヘキサアザトリフェニレン系の有機物、キナクリドン（ｑｕｉｎａｃｒｉｄｏｎｅ）系の有機物、ペリレン（ｐｅｒｙｌｅｎｅ）系の有機物、アントラキノンおよびポリアニリンとポリ化合物系の伝導性高分子などがあるが、これらにのみ限定されるものではない。
【００７７】
前記正孔輸送物質としては、陽極や正孔注入層から正孔が輸送されて発光層に移すことができる物質で、正孔に対する移動性の大きい物質が適している。具体例としては、アリールアミン系の有機物、伝導性高分子、および共役部分と非共役部分が共にあるブロック共重合体などがあるが、これらにのみ限定されるものではない。
【００７８】
前記発光物質としては、正孔輸送層と電子輸送層から正孔と電子がそれぞれ輸送されて結合させることによって、可視光線領域の光を発することができる物質であって、蛍光や燐光に対する量子効率の良い物質が好ましい。具体例としては、８−ヒドロキシ−キノリンアルミニウム錯体（Ａｌｑ３）；カルバゾール系化合物；二量体化スチリル（ｄｉｍｅｒｉｚｅｄ  ｓｔｙｒｙｌ）化合物；ＢＡｌｑ；１０−ヒドロキシベンゾキノリン−金属化合物；ベンゾキサゾール、ベンズチアゾールおよびベンズイミダゾール系の化合物；ポリ（ｐ−フェニレンビニレン）（ＰＰＶ）系の高分子；スピロ（ｓｐｉｒｏ）化合物；ポリフルオレン、ルブレンなどがあるが、これらにのみ限定されるものではない。
【００７９】
前記電子輸送物質としては、陰極から電子がきちんと注入されて発光層に移すことができる物質であって、電子に対する移動性の大きい物質が適している。具体例としては、８−ヒドロキシキノリンのＡｌ錯体；Ａｌｑ３を含む錯体；有機ラジカル化合物；ヒドロキシフラボン−金属錯体などがあるが、これらにのみ限定されるものではない。
【００８０】
本明細書にかかる有機電子素子は、使用される材料によって、前面発光型、後面発光型または両面発光型であり得る。
【００８１】
本明細書にかかる有機電子素子は、有機発光素子であり得る。
【００８２】
例えば、本明細書の有機発光素子の構造は、図１および図２に示すような構造を有することができるが、これにのみ限定されるものではない。
【００８３】
図１には、基板１上に、陽極２、発光層３および陰極４が順次に積層された有機電子素子の構造が例示されている。このような構造において、前記化合物は、前記発光層３に含まれるとよい。
【００８４】
図２には、基板１上に、陽極２、正孔注入層５、正孔輸送層６、発光層７、電子輸送層８および陰極４が順次に積層された有機発光素子の構造が例示されている。このような構造において、前記化合物は、前記正孔注入層５、正孔輸送層６、発光層７または電子輸送層８に含まれるとよい。
【００８５】
本明細書の一実施形態にかかる化合物は、有機発光素子の有機物層に使用可能であり、より具体的には、正孔注入層物質、正孔輸送層物質、発光層物質または電子輸送層物質として使用可能である。
【００８６】
有機発光素子で使用される物質としては、純粋な有機物質、または有機物質と金属とが錯体をなす錯化合物が大部分を占めており、用途によって、正孔注入物質、正孔輸送物質、発光物質、電子輸送物質、電子注入物質などに区分できる。
【００８７】
ここで、正孔注入物質や正孔輸送物質としては、ｐ−タイプの性質を有する有機物質、すなわち、酸化されやすく、酸化時に電気化学的に安定した状態を有する有機物が主に使用されている。
【００８８】
一方、電子注入物質や電子輸送物質としては、ｎ−タイプの性質を有する有機物質、すなわち、還元されやすく、還元時に電気化学的に安定した状態を有する有機物が主に使用されている。
【００８９】
発光層物質としては、ｐ−タイプの性質とｎ−タイプの性質を同時に有する物質、すなわち、酸化および還元状態ですべて安定した形態を有する物質が好ましく、エキシトンが形成された時、これを光に転換する発光効率の高い物質が好ましい。
【００９０】
本明細書にかかる化合物は、酸化されやすく、酸化時に電気化学的に安定しており、正孔注入物質や正孔輸送物質としての使用に好ましい。
【００９１】
本明細書にかかる化合物は、還元されやすく、還元時に電気化学的に安定しており、電子輸送物質としての使用に好ましい。
【００９２】
本明細書にかかる化合物は、酸化および還元状態ですべて安定しており、エキシトンが形成された時、これを光に転換する発光効率が高く、発光層物質としての使用に好ましい。
【００９３】
低電圧駆動可能な高効率の有機発光素子を得るためには、有機発光素子内に注入された正孔または電子が円滑に発光層に伝達されると同時に、注入された正孔および電子が発光層の外部に抜けないようにしなければならない。このために、有機発光素子に使用される物質は、適切なバンドギャップ（ｂａｎｄ  ｇａｐ）とＨＯＭＯまたはＬＵＭＯエネルギー準位を有しなければならない。
【００９４】
本明細書にかかる化合物は、正孔または電子が円滑に発光層に伝達されると同時に、注入された正孔および電子が発光層の外部に抜けないような適切なＨＯＭＯまたはＬＵＭＯ準位を有するという利点がある。
【００９５】
本明細書にかかる化合物は、化学的安定性に優れるという利点がある。
【００９６】
本明細書にかかる化合物は、適切な正孔または電子移動度を有することにより、有機発光素子の発光層において正孔および電子の密度が均衡をなすようにエキシトンの形成を極大化するという利点がある。
【００９７】
本明細書にかかる化合物は、水分や酸素による物質の変形が少ないという利点がある。
【００９８】
本明細書にかかる化合物は、素子の安定性のために、金属または金属酸化物を含む電極との界面を良好にするという利点がある。
【００９９】
本明細書にかかる有機太陽電池は、第１電極と第２電極、およびこれらの間に配置された有機物層を含む構造からなるとよく、有機物層として、正孔輸送層、光活性層、電子輸送層を含むことができる。本出願の一実施形態にかかる化合物は、有機太陽電池の有機物層に使用可能であり、より具体的には、電子輸送層に使用可能である。
【０１００】
本明細書にかかる有機感光体は、導電性基材、電子輸送物質を含む電荷輸送層、電荷生成層を含むことができる。本出願の一実施形態にかかる化合物は、有機感光体の電荷輸送層に使用できる。
【０１０１】
本明細書にかかる有機トランジスタは、第１電極、第２電極、正孔注入層、有機薄膜層、電子注入層、電子輸送層などを含むことができる。本出願の一実施形態にかかる化合物は、有機トランジスタの電子輸送層に使用できる。
【実施例】
【０１０２】
前記化学式１の化合物の製造方法およびこれらを用いた有機電子素子の製造は、以下の実施例で具体的に説明する。しかし、下記の実施例は本明細書を例示するためのものであり、本明細書の範囲がこれらによって限定されるものではない。
【０１０３】
（実施例）
＜製造例１＞構造式２９の製造
【化２９】
2016511756.tif 000031
２，７−ジブロモナフタレン（２，７−ｄｉｂｒｏｍｏｎａｐｈｔｈａｌｅｎｅ）（５．９ｇ、２０．７ｍｍｏｌ）と化合物Ａ（１６．９ｇ、４５．５ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（０．７ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式２９（６．７ｇ、５３％）を得た。
ＭＳ：［Ｍ＋Ｈ］＋＝６１５
【０１０４】
＜製造例２＞構造式３０の製造
【化３０】
2016511756.tif 000032
２，７−ジブロモナフタレン（２，７−ｄｉｂｒｏｍｏｎａｐｈｔｈａｌｅｎｅ）（５．７ｇ、２０．０ｍｍｏｌ）と化合物Ｂ（１７．０ｇ、４３．９ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（０．７ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式３０（６．０ｇ、４６％）を得た。
ＭＳ：［Ｍ＋Ｈ］＋＝６４７
【０１０５】
＜製造例３＞構造式３１の製造
【化３１】
2016511756.tif 000033
２，７−ジブロモナフタレン（２，７−ｄｉｂｒｏｍｏｎａｐｈｔｈａｌｅｎｅ）（１５．３ｇ、５３．４ｍｍｏｌ）と化合物Ｃ（４３．８ｇ、１１８ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（１．９ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式３１（９．９ｇ、３０％）を得た。
ＭＳ：［Ｍ＋Ｈ］＋＝６１７
【０１０６】
＜製造例４＞構造式３２の製造
【化３２】
2016511756.tif 000034
２，７−ジブロモナフタレン（２，７−ｄｉｂｒｏｍｏｎａｐｈｔｈａｌｅｎｅ）（４．４ｇ、１５．２ｍｍｏｌ）と化合物Ｄ（１３．０ｇ、３３．５ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（０．５ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式３２（５．６ｇ、５６％）を得た。
ＭＳ：［Ｍ＋Ｈ］＋＝６４９
【０１０７】
＜製造例５＞構造式４１の製造
【化３３】
2016511756.tif 000035
２−ブロモ−７−ヨードナフタレン（２−ｂｒｏｍｏ−２−ｉｏｄｏｎａｐｈｔｈａｌｅｎｅ）（３０ｇ、９０．１ｍｍｏｌ）と化合物Ａ（３３．４ｇ、９０．１ｍｍｏｌ）を、テトラヒドロフラン（ＴＨＦ）（３００ｍＬ）に完全に溶かした後、２Ｍ炭酸カリウム水溶液（５０ｍＬ）を添加し、Ｐｄ（ＰＰｈ３）４（１．０ｇ、１ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、化合物Ｅ（１７．４ｇ、４３％）を得た。
【０１０８】
化合物Ｅ（５ｇ、１１．１ｍｍｏｌ）と化合物Ｂ（４．３ｇ、１１．１ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（０．３８ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式４１（４．３ｇ、３２％）を得た。
ＭＳ：［Ｍ＋Ｈ］＋＝６３０
【０１０９】
＜製造例６＞構造式４２の製造
【化３４】
2016511756.tif 000036
２−ブロモ−７−ヨードナフタレン（２−ｂｒｏｍｏ−２−ｉｏｄｏｎａｐｈｔｈａｌｅｎｅ）（３０ｇ、９０．１ｍｍｏｌ）と化合物Ｃ（３３．５ｇ、９０．１ｍｍｏｌ）を、テトラヒドロフラン（ＴＨＦ）（３００ｍＬ）に完全に溶かした後、２Ｍ炭酸カリウム水溶液（５０ｍＬ）を添加し、Ｐｄ（ＰＰｈ３）４（１．０ｇ、１ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、化合物Ｆ（１０．２ｇ、２５％）を得た。
【０１１０】
化合物Ｆ（５．２ｇ、１１．５ｍｍｏｌ）と化合物Ｄ（４．５ｇ、１１．１ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（０．３８ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式４２（３．０ｇ、４１％）を得た。
ＭＳ：［Ｍ＋Ｈ］＋＝６３２
【０１１１】
＜製造例７＞構造式４３の製造
【化３５】
2016511756.tif 000037
化合物Ｆ（６．５ｇ、１３．９ｍｍｏｌ）と化合物Ｂ（５．３９ｇ、１３．９ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（０．４８ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式４３（１．７ｇ、１９％）を得た。
ＭＳ：［Ｍ＋Ｈ］＋＝６４７
【０１１２】
＜製造例８＞構造式４４の製造
【化３６】
2016511756.tif 000038
化合物Ｅ（６ｇ、１３．３ｍｍｏｌ）と化合物Ｃ（４．９５ｇ、１１．１ｍｍｏｌ）を、テトラヒドロフラン（ＴＨＦ）（１００ｍＬ）に完全に溶かした後、２Ｍ炭酸カリウム水溶液（５０ｍＬ）を添加し、Ｐｄ（ＰＰｈ３）４（０．４６ｇ、３ｍｏｌ％）を入れた後、２４時間撹拌還流した。常温に温度を下げて水層を除去し、有機層を濾過した。固体をシリカゲル（ｓｉｌｉｃａ  ｇｅｌ）に吸着してカラムし、構造式４４（２．９４ｇ、３５％）を得た。
ＭＳ：［Ｍ＋Ｈ］＋＝６３１
【０１１３】
＜実施例１＞
ＩＴＯ（ｉｎｄｉｕｍ  ｔｉｎ  ｏｘｉｄｅ）が５００Åの厚さに薄膜コーティングされたガラス基板を、洗剤を溶かした蒸留水に入れて超音波で洗浄した。この時、洗剤としてはフィッシャー社（Ｆｉｓｃｈｅｒ  Ｃｏ．）製品を使用し、蒸留水としてはミリポア社（Ｍｉｌｌｉｐｏｒｅ  Ｃｏ．）製品のフィルタ（Ｆｉｌｔｅｒ）で２次濾過した蒸留水を使用した。ＩＴＯを３０分間洗浄した後、蒸留水で２回繰り返して超音波洗浄を１０分間進行させた。蒸留水洗浄が終わった後、イソプロピルアルコール、アセトン、メタノールの溶剤で超音波洗浄をして乾燥させた後、プラズマ洗浄機に輸送させた。また、酸素プラズマを用いて前記基板を５分間洗浄した後、真空蒸着機に基板を輸送させた。
このように用意されたＩＴＯ透明電極上に、下記の化学式のヘキサニトリルヘキサアザトリフェニレン（ｈｅｘａｎｉｔｒｉｌｅ  ｈｅｘａａｚａｔｒｉｐｈｅｎｙｌｅｎｅ；ＨＡＴ）を５００Åの厚さに熱真空蒸着して、正孔注入層を形成した。
【化３７】
2016511756.tif 000039
【０１１４】
前記正孔注入層上に、前記化学式の４，４’−ビス［Ｎ−（１−ナフチル）−Ｎ−フェニルアミノ］ビフェニル（ＮＰＢ）（２５０Å）、ヘキサニトリルヘキサアザトリフェニレン（ＨＡＴ）（５０Å）、および４，４’−ビス［Ｎ−（１−ナフチル）−Ｎ−フェニルアミノ］ビフェニル（ＮＰＢ）（４００Å）、Ａｌｑ３（３００Å）、および前記製造例で製造された構造式２９の化合物とＬｉＱ（Ｌｉｔｈｉｕｍ  Ｑｕｉｎａｌａｔｅ）を１：１の重量比で真空蒸着し、３００Åの厚さに熱真空蒸着して、正孔注入層、正孔輸送層、発光層、電子輸送層を順に形成させた。前記電子輸送層上に、順次に１２Åの厚さのリチウムフルオライド（ＬｉＦ）と２０００Åの厚さのアルミニウムを蒸着して陰極を形成し、有機電子素子を製造した。
【０１１５】
前記過程において、有機物の蒸着速度は０．４〜０．７Å／ｓｅｃを維持し、陰極のリチウムフルオライドは０．３Å／ｓｅｃ、アルミニウムは２Å／ｓｅｃの蒸着速度を維持し、蒸着時の真空度は２ｘ１０−７〜５ｘ１０−８ｔｏｒｒを維持した。
【０１１６】
前記のように製作された素子に６Ｖの順方向の電界を加えた時、下記の表１の結果を得た。
【０１１７】
＜実施例２＞
前記実施例１の構造式２９の化合物の代わりに、前記製造例２で合成した構造式３０の化合物を使用したことを除いては、実施例１と同様の方法で有機発光素子を製作した。
【０１１８】
＜実施例３＞
前記実施例１の構造式２９の化合物の代わりに、前記製造例３で合成した構造式３１の化合物を使用したことを除いては、実施例１と同様の方法で有機発光素子を製作した。
【０１１９】
＜実施例４＞
前記実施例１の構造式２９の化合物の代わりに、前記製造例４で合成した構造式３２の化合物を使用したことを除いては、実施例１と同様の方法で有機発光素子を製作した。
【０１２０】
＜実施例５＞
前記実施例１の構造式２９の化合物の代わりに、前記製造例５で合成した構造式４１の化合物を使用したことを除いては、実施例１と同様の方法で有機発光素子を製作した。
【０１２１】
＜実施例６＞
前記実施例１の構造式２９の化合物の代わりに、前記製造例６で合成した構造式４２の化合物を使用したことを除いては、実施例１と同様の方法で有機発光素子を製作した。
【０１２２】
＜実施例７＞
前記実施例１の構造式２９の化合物の代わりに、前記製造例７で合成した構造式４３の化合物を使用したことを除いては、実施例１と同様の方法で有機発光素子を製作した。
【０１２３】
＜実施例８＞
前記実施例１の構造式２９の化合物の代わりに、前記製造例８で合成した構造式４４の化合物を使用したことを除いては、実施例１と同様の方法で有機発光素子を製作した。
【０１２４】
＜比較例＞
ＩＴＯ（インジウムスズ酸化物）が１０００Åの厚さに薄膜コーティングされたガラス基板（ｃｏｒｎｉｎｇ  ７０５９  ｇｌａｓｓ）を、分散剤を溶かした蒸留水に入れて超音波で洗浄した。洗剤はＦｉｓｃｈｅｒ  Ｃｏ．の製品を使用し、蒸留水はＭｉｌｌｉｐｏｒｅ  Ｃｏ．製品のフィルタ（Ｆｉｌｔｅｒ）で２次濾過した蒸留水を使用した。ＩＴＯを３０分間洗浄した後、蒸留水で２回繰り返して超音波洗浄を１０分間進行させた。蒸留水洗浄が終わった後、イソプロピルアルコール、アセトン、メタノール溶剤の順に超音波洗浄をして乾燥させた。
【０１２５】
前記ＩＴＯ電極上に、ヘキサニトリルヘキサアザトリフェニレン（５００Å）、４，４’−ビス［Ｎ−（１−ナフチル）−Ｎ−フェニルアミノ］ビフェニル（ＮＰＢ）（４００Å）、およびＡｌｑ３（３００Å）を順次に蒸着した後、下記のＥＴ−ＡとＬｉＱ（Ｌｉｔｈｉｕｍ  Ｑｕｉｎａｌａｔｅ）を１：１の重量比（３００Å）で熱真空蒸着して、正孔注入層、正孔輸送層、発光層、電子輸送層を順に形成させた。前記電子輸送層上に、順次に１２Åの厚さのリチウムフルオライド（ＬｉＦ）と２０００Åの厚さのアルミニウムを蒸着して陰極を形成し、有機電子素子を製造した。
【０１２６】
前記過程において、有機物の蒸着速度は０．４〜０．７Å／ｓｅｃを維持し、陰極のリチウムフルオライドは０．３Å／ｓｅｃ、アルミニウムは２Å／ｓｅｃの蒸着速度を維持し、蒸着時の真空度は２ｘ１０−７〜５ｘ１０−８ｔｏｒｒを維持した。
【０１２７】
前記のように製作された素子に６Ｖの順方向の電界を加えた時、下記の表１の結果を得た。
【化３８】
2016511756.tif 000040
【表１】
2016511756.tif 000041
【０１２８】
前記表１の結果から、本発明にかかる新規な化合物は、有機発光素子を含めた有機電子素子の電子輸送層の材料として使用可能であり、これを用いた有機発光素子を含めた有機電子素子は、効率、駆動電圧、安定性などにおいて優れた特性を示すことが分かる。
【図１】
2016511756.tif 000058
【図２】
2016511756.tif 000059
【図３】
2016511756.tif 000060
【図４】
2016511756.tif 000061
【図５】
2016511756.tif 000062
【図６】
2016511756.tif 000063
【国際調査報告】
2016511756.tif 000064
2016511756.tif 000065
2016511756.tif 000066
2016511756.tif 000067